(57)【要約】【課題】既設の金属構造体においても、地際における腐食が抑制できるようにする。【解決手段】ステップＳ１０１で、スライムを生成する微生物を用意する。例えば、微生物は、ＭＴ８−１およびＢＹ４７４１などの酵母菌であればよい。次に、ステップＳ１０２で、金属構造体が配置されている地面の金属構造体の周囲に、用意した微生物を配置する。このように、金属構造体近傍の地面に微生物を配置することにより、微生物が生成したスライムにより地面が被覆され、地中から生じる水膜が地際上部に登ってくることを抑制し、金属構造体の腐食が防止できるようになるものと考えられる。【選択図】  図１
2014005500.tif 000002
【特許請求の範囲】
【請求項１】
スライムを生成する微生物を用意する第１ステップと、
金属構造体が配置されている地面の前記金属構造体の周囲に、前記微生物を配置する第２ステップと
を少なくとも備えることを特徴とする金属構造体の防食方法。
【請求項２】
請求項１記載の金属構造体の防食方法において、
前記微生物は、前記微生物の培地と共に前記地面に配置することを特徴とする金属構造体の防食方法。
【請求項３】
請求項１記載の金属構造体の防食方法において、
前記微生物は、ショ糖と共に前記地面に配置することを特徴とする金属構造体の防食方法。
【請求項４】
請求項１〜３のいずれか１項に記載の金属の防食方法において、
前記微生物は、ＭＴ８−１およびＢＹ４７４１の少なくとも１種類であることを特徴とする金属構造体の防食方法。
【発明の詳細な説明】
【技術分野】
【０００１】
本発明は、一部が土中に埋設されて用いられるなど地面に配置されている金属構造体の腐食を防止する金属構造体の防食方法に関する。
【背景技術】
【０００２】
高強度鋼などの鋼材は、鉄骨などとして建築物やプラントなどの部材として用いられている。このような鋼材は、大気中の環境で腐食し、例えば強度の低下などを招くため、腐食を防ぐことが重要となる。このような金属構造体の大気中での腐食は、水を介しての金属と金属イオンの平衡が酸素または水素イオンの還元反応により酸化方向に進むことによって生じると考えられる。特に、一部が地中に埋設されて用いられる場合、地際に腐食が生じやすい。地際においては、湿った地面（地中）から生じる水膜が地際上部にのぼり、この部分での水膜の厚さが大きくないので酸素をよく透過し、電気化学的な腐食が生じやすいことが知られている（非特許文献１参照）。
【先行技術文献】
【非特許文献】
【０００３】
【非特許文献１】http://www.sabidome.com/use/use02.html
【発明の概要】
【発明が解決しようとする課題】
【０００４】
上述したような金属構造体の地際における部分の防食には、塗装を施すなどの対策が採られている。しかしながら、既設の金属構造体には、このような対策は適用しにくいという問題がある。
【０００５】
本発明は、以上のような問題点を解消するためになされたものであり、既設の金属構造体においても、地際における腐食が抑制できるようにすることを目的とする。
【課題を解決するための手段】
【０００６】
本発明に係る金属構造体の防食方法は、スライムを生成する微生物を用意する第１ステップと、金属構造体が配置されている地面の金属構造体の周囲に、微生物を配置する第２ステップとを少なくとも備える。例えば、微生物は、微生物の培地と共に地面に配置すればよい。また、微生物は、ショ糖と共に地面に配置してもよい。なお、微生物は、ＭＴ８−１およびＢＹ４７４１の少なくとも１種類である。
【発明の効果】
【０００７】
以上説明したことにより、本発明によれば、既設の金属構造体においても、地際における腐食が抑制できるようになるという優れた効果が得られる。
【図面の簡単な説明】
【０００８】
【図１】図１は、本発明の実施の形態における金属構造体の防食方法を説明するフローチャートである。
【図２】図２は、金属構造体２０１が配置されている状態を説明する説明図である。
【発明を実施するための形態】
【０００９】
以下、本発明の実施の形態について図を参照して説明する。図１は、本発明の実施の形態における金属構造体の防食方法を説明するフローチャートである。この方法は、ステップＳ１０１で、スライムを生成する微生物を用意する。次に、ステップＳ１０２で、金属構造体が配置されている地面の金属構造体の周囲に、用意した微生物を配置する。
【００１０】
このように、金属構造体近傍の地面（地表面）に微生物を配置することにより、微生物が生成したスライムにより地面が被覆され、地中から生じる水膜が地際上部に登ってくることを抑制し、金属構造体の腐食が防止できるようになるものと考えられる。
【００１１】
図２に示すように、金属構造体２０１が土壌２０２に設置（埋設）されている状態では、地際近辺には、土壌２０２中の水分と平衡する蒸気圧による水膜２１１が形成される。水膜２１１は薄いので、大気中からの酸素が拡散しやすく、金属構造体２０１の表面において金属の酸化と対になる酸素の還元反応を生じ、金属腐食が進行する。具体例として、金属構造体２０１が亜鉛板の場合、土壌２０２の表面２０３より上の地際の部分に黒色のかなり激しい腐食がみられた。
【００１２】
上述した状態に対し、金属構造体２０１の近傍の表面２０３に、酵母などの微生物およびこれらの培地より構成した細菌層２１２を配置すると、上述したような金属構造体２０１の地際における腐食が抑制された。このとき用いた酵母菌は、ＭＴ８−１およびＢＹ４７４１である。なお、用いた酵母菌ＭＴ８−１は、米国基準菌株保存機関（American Type Culture Collection：ＡＴＴＣ）で入手可能な株であり、ＢＹ４７４１は、Euroscarf（EUROpean Saccharomyces Cerevisiae ARchive for Functional Analysis）で入手可能な株である。
【００１３】
上述した腐食防止の一因として，微生物は、細菌層２１２の大気と接する面に集中して増殖し、微生物個体が細菌層２１２の大気との界面を被覆し、また、微生物が生成したスライムが界面を被覆することが考えられる。このような微生物および微生物が生成したスライムによる表面２０３の被覆により、土壌２０２中の水が表面２０３より大気中に蒸散することを抑制し、この結果として、金属構造体２０１地際近傍の大気中の蒸気圧が下がり、金属構造体２０１表面への水膜２１１の形成が抑制されるものと考えられる。
【００１４】
なお、酵母菌などのスライムを生成する微生物は、種々の環境下において自然界に存在するが、集落（細菌叢）を作る程度に集まることで、上述した効果が初めて得られるものと考えられる。従って、腐食を抑制しようとする場所に、最初に自然界に通常存在する量と比較してより多い大量の微生物を人為的に配置することが、上述した防食の効果を得るためには重要となる。
【００１５】
なお、上述では、酵母菌を培地と共に配置しているが、雨による流失などが起こらない環境であれば、ショ糖等の酵母菌の栄養分のみを酵母菌と共に配置するようにしてもよい。また、腐葉土に類するような、酵母菌にとっての栄養分が非常に豊富な土壌であれば、酵母菌のみを配置してもかまわない。これらの場合には、例えば多量の酵母菌による細菌叢より生成されるスライムが、表面に形成され、地中からの水蒸気の蒸散を抑制できるものと考えられる。
【００１６】
以上に説明したように、本発明では、スライムを生成する微生物を、金属構造体が配置されている地面の金属構造体の周囲に配置するようにしたので、既設の金属構造体においても、地際における腐食が抑制できるようになるという優れた効果が得られる。
【００１７】
なお、本発明は以上に説明した実施の形態に限定されるものではなく、本発明の技術的思想内で、当分野において通常の知識を有する者により、多くの変形および組み合わせが実施可能であることは明白である。
【００１８】
例えば、上述では、土壌の場合を例に説明したが、これに限るものではなく、コンクリートなどで舗装された地面に設けられている金属構造体に対しても、同様の効果が得られる。コンクリートやいわゆるアスファルトなどは、多孔体であり、大気中に配置されている状態では、多くの水分を含んでいる。このため、これらに接して設けられている金属構造体においても、地際における腐食の問題が存在する。これに対し、スライムを生成する微生物を、金属構造体が配置されている地面の金属構造体の周囲に配置することで、地際における腐食が抑制できるようになる。
【符号の説明】
【００１９】
２０１…金属構造体、２０２…土壌、２０３…表面、２１１…水膜、２１２…細菌層。
【図１】
2014005500.tif 000003
【図２】
2014005500.tif 000004